СПОСОБ ПОЛУЧЕНИЯ ЦЕОЛИТНОГО АДСОРБЕНТА И ЦЕОЛИТНЫЙ АДСОРБЕНТ

1. Способ получения цеолитного адсорбента, включающий модифицирование в растворе ионами металлов цеолита типа А, сушку, прокалку, отличающийся тем, что модифицирование осуществляют в растворе при массовом соотношении жидкая фаза:твердая фаза, равном 2,0-20,0, процесс модифицирования в вышеупомянутом растворе проводят при температуре 20-90°С, затем промывают, сушат и прокаливают при температуре 120-550°С.
2. Способ по п.1, отличающийся тем, что в качестве раствора применяют смесь, состоящую из ионов кальция, меди и цинка, с концентрациями: 0,3-1,0 N хлорида кальция, 0,01-0,2 N хлорида меди и 0,01-0,2 N хлорида цинка.
3. Способ по п.1, отличающийся тем, что в качестве раствора применяют смесь, состоящую из ионов магния, меди и цинка, с концентрациями: 0,3-1,0 N хлорида магния, 0,01-0,2 N хлорида меди и 0,01-0,2 N хлорида цинка.
4. Способ по п.1, отличающийся тем, что в качестве раствора применяют смесь, состоящую из ионов кальция и меди, с концентрациями: 0,3-1,0 N хлорида кальция и 0,01-0,2 N хлорида меди.
5. Способ по п.1, отличающийся тем, что в качестве раствора применяют смесь, состоящую из ионов кальция и цинка, с концентрациями: 0,3-1,0 N хлорида кальция и 0,01-0,2 N хлорида цинка.
6. Способ по п.1, отличающийся тем, что в качестве раствора применяют смесь, состоящую из ионов магния и меди, с концентрациями: 0,3-1,0 N хлорида магния и 0,01-0,2 N хлорида меди.
7. Способ по п.1, отличающийся тем, что в качестве раствора применяют смесь, состоящую из ионов магния и цинка, с концентрациями: 0,3-1,0 N хлорида магния и 0,01-0,2 N хлорида цинка.
8. Цеолитный адсорбент, полученный способом по п.2, химического состава: Са - 1,0÷5,0%; Cu - 0,01÷0,5%; Zn - 0,01÷0,5%; Na - 5,5÷10,5%; Al - 12,0÷12,5%; Si - 13,0÷14,0%; O - 61,5÷63,0% атомных, содержащий в поверностном слое глубиной 1-300 мкм кристаллическую фазу цеолита типа А, с катионами Са, Cu и Zn.
9. Цеолитный адсорбент, полученный способом по п.3, химического состава: Mg - 1,0÷5,0%; Cu - 0,01÷0,5%; Zn - 0,01÷0,5%; Na - 5,5÷10,5%; Al - 12,0÷12,5%; Si - 13,0÷14,0%; O - 61,5÷63,0% атомных, содержащий в поверхностном слое глубиной 1-300 мкм кристаллическую фазу цеолита типа А, с катионами Mg, Си и Zn.
10. Цеолитный адсорбент, полученный способом по п.4, химического состава: Са - 1,0÷5,0%; Cu - 0,01÷0,5%; Na - 6,0÷11,0%; Al - 12,0÷12,5%; Si - 13,0÷14,0%; O - 61,5÷63,0% атомных, содержащий в поверхностном слое глубиной 1-300 мкм кристаллическую фазу цеолита типа А, с катионами Са и Си.
11. Цеолитный адсорбент, полученный способом по п.5, химического состава: Са - 1,0÷5,0%; Zn - 0,01÷0,5%; Na - 6,0÷11,0%; Al - 12,0÷12,5%; Si - 13,0÷14,0%; O - 61,5÷63,0% атомных, содержащий в поверхностном слое глубиной 1-300 мкм кристаллическую фазу цеолита типа А, с катионами Са и Zn.
12. Цеолитный адсорбент, полученный способом по п.6, химического состава: Mg - 1,0÷5,0%; Cu - 0,01÷0,5%; Na - 6,0÷11,0%; Al - 12,0÷12,5%; Si - 13,0÷14,0%; O - 61,5÷63,0% атомных, содержащий в поверхностном слое глубиной 1-300 мкм кристаллическую фазу цеолита типа А, с катионами Mg и Cu.
13. Цеолитный адсорбент, полученный способом по п.7, химического состава: Mg - 1,0÷5,0%; Zn - 0,01÷0,5%; Na - 6,0÷11,0%; Al - 12,0÷12,5%; Si - 13,0÷14,0%; O - 61,5÷63,0% атомных, содержащий в поверхностном слое глубиной 1-300 мкм кристаллическую фазу цеолита типа А, с катионами Mg и Zn.